(57)【要約】【課題】加熱調理の用途においてパーム系油脂の加熱による色調の悪化の問題を解決し、風味が良く、低コストで酸化安定性の高いパーム系油脂の利用用途のさらなる拡大につなげること。さらに、廃棄油脂の削減による環境負荷への影響を軽減することを目的とする。【解決手段】パーム系油脂中のトコトリエノール含量を低減させることにより、加熱による色調の悪化を大幅に抑制することができるという知見を見出し、本発明を完成するに至った。【選択図】なし【特許請求の範囲】
【請求項１】
１９０℃加熱７２時間後のロビボンド５．２５インチセルでの測色Ｒｅｄ値（Ｒ）が以下の式を満たすことを特徴とする精製されたパーム系油脂。Ｒ≦０．２２Ｘ−６．６（Ｘ：ヨウ素価）
【請求項２】
トコトリエノール含量（Ｔ）（単位はｐｐｍ）が以下の式を満たすことを特徴とする請求項１記載の精製されたパーム系油脂。Ｔ≦８Ｘ−２６０（Ｘ：ヨウ素価）
【請求項３】
請求項１又は２いずれか記載の精製されたパーム系油脂を含有する加熱調理用油脂。
【請求項４】
吸着剤でトコトリエノール含量を低減することを特徴とする、請求項１又は２記載の精製されたパーム系油脂の製造方法。
【請求項５】
吸着剤が薬品賦活処理された活性炭である請求項４記載の精製されたパーム系油脂の製造方法。
【請求項６】
吸着剤が燐酸賦活処理された活性炭である請求項４記載の精製されたパーム系油脂の製造方法。
【請求項７】
パーム系油脂のトコトリエノール含量（Ｔ）（単位はｐｐｍ）を以下の式を満たすように低減することを特徴とする、パーム系油脂の加熱による色調の変化の抑制方法。Ｔ≦８Ｘ−２６０（Ｘ：ヨウ素価）
【発明の詳細な説明】
【技術分野】
【０００１】本発明は、加熱時の色調の悪化を改善した、精製されたパーム系油脂及びその製造方法に関する。
【背景技術】
【０００２】パーム油は、低コストで、風味がよく、酸化安定性が高い、また、分別することにより、低融点から高融点まで種々の物性をもつ分別油が得られることから、食用油脂として、さまざまな用途に利用されている。【０００３】しかしながら、パーム油は大豆油や菜種油などに比べ、加熱による色調の変化が早いといった現象がある。特に、パーム系油脂をフライ油として用いたり、あるいはスプレー油としてオーブン焼成などの加熱調理に用いたりすると、パーム系油脂は加熱による色調変化が急速に生じる。そのため、風味が良くとも、頻繁にフライ油を交換しなければならなかったり、、また、スプレー後、焼成された調理品が着色するといった問題もあり、加熱調理用途でのパーム系油脂の使用は、敬遠される傾向がある。【０００４】このパーム系油脂の加熱による色調の悪化を抑制する方法は、これまでにもいくつか検討されており、例えば、特許文献１には、パーム油を比表面積２５０〜３５０ｍ２／ｇ、三二酸化鉄含有量０〜３重量％、及び酸化ケイ素含有量７０〜９０重量％の酸性白土で処理する方法が提案されている。しかしながら、この方法では、加水加熱試験後の赤色強度を７程度までしか抑えることができず、効果が不十分であった。また、特許文献２には、パーム原油を精製する工程において、脱色処理前に脂肪酸およびβカロチンを低減する方法が提案されているが、この方法はパーム原油を精製する方法に過ぎず、さらに、上記いずれの方法でも分別、精製された食用パームオレインや精製パーム油などでは、加熱後の着色の悪化を十分に抑制することが出来なかった。【０００５】
【特許文献１】特開平４−１８３７９４号公報
【特許文献２】特開２００６−３１６２５４号公報
【発明の開示】
【発明が解決しようとする課題】
【０００６】本発明の知見によれば、パーム系油脂の加熱による色調の悪化は、ヨウ素価が高くなるほど、すなわち分別油の低融点画分ほどその傾向が著しく、加熱調理用油脂として配合されることの多い、食用パームオレインの加熱による色調の悪化を抑制することが出来れば、低コストで酸化安定性の高いパーム系油脂を加熱調理用油脂に用いることができ、パーム系油脂の利用用途のさらなる拡大につなげることができる。さらに加熱による色調の悪化を改善できれば、フライ油として使用した場合のフライ油の交換頻度を下げることができ、廃棄油脂の削減による環境負荷への影響も軽減することができる。
【課題を解決するための手段】
【０００７】そこで本発明者らは、鋭意検討を重ねた結果、ヨウ素価が高くなるほど、その傾向が著しいパーム系油脂の加熱による色調の悪化は、パーム系油脂中に残存するトコトリエノール含量と相関することを見出し、パーム系油脂中のトコトリエノール含量を低減させることにより、加熱による色調の悪化を抑制することができるという知見を見出した。さらに、パーム系油脂中のトコトリエノール含量を効率的に低減させることの出来る製造方法を見出し、本発明の精製されたパーム系油脂を完成させるに至った。【０００８】すなわち、本発明の第一は、１９０℃加熱７２時間後のロビボンド５．２５インチセルでの測色Ｒｅｄ値（Ｒ）がＲ≦０．２２Ｘ−６．６（Ｘ：ヨウ素価）を満たすことを特徴とする精製されたパーム系油脂である。第二は、トコトリエノール含量（Ｔ）（単位はｐｐｍ）がＴ≦８Ｘ−２６０（Ｘ：ヨウ素価）を満たすことを特徴とする第一記載の精製されたパーム系油脂である。第三は、第一又は第二いずれか記載の精製されたパーム系油脂を含有する加熱調理用油脂である。第四は、吸着剤でトコトリエノール含量を低減することを特徴とする、第一又は第二記載の精製されたパーム系油脂の製造方法である。第五は、吸着剤が薬品賦活処理された活性炭である第四記載の精製されたパーム系油脂の製造方法である。第六は、吸着剤が燐酸賦活処理された活性炭である第四記載の精製されたパーム系油脂の製造方法である。第七は、パーム系油脂のトコトリエノール含量（Ｔ）（単位はｐｐｍ）をＴ≦８Ｘ−２６０（Ｘ：ヨウ素価）を満たすように低減することを特徴とする、パーム系油脂の加熱による色調の変化の抑制方法である。
【発明の効果】
【０００９】本発明の精製されたパーム系油脂は、従来、パーム油を加熱調理用途に使用すると問題となっていた、加熱による色調の悪化を改善することができ、低コストで酸化安定性の高いパーム系油脂を加熱調理用油脂として用いることができ、パーム系油脂の利用用途のさらなる拡大につなげることができる。さらにフライ油、スプレー油などの加熱調理に用いた場合、油脂の交換頻度を下げることができ、廃棄油脂の削減による環境負荷への影響も軽減することができる。
【発明を実施するための最良の形態】
【００１０】以下本発明を詳細に説明する。【００１１】本発明における、精製されたパーム系油脂は１９０℃加熱７２時間後のロビボンド５．２５インチセルでの測色Ｒｅｄ値（Ｒ）が以下の式を満たすことを特徴とする。Ｒ≦０．２２Ｘ−６．６（Ｘ：ヨウ素価）、但しＸは４０〜７５である。すなわち、ヨウ素価４０〜７５の範囲内において、従来の同じヨウ素価のパーム系油脂と比較すると、加熱による色調の悪化が抑えられていることを特徴とする。【００１２】本発明における、測色Ｒｅｄ値は、試料油を直径１４ｍｍの試験管３本に各２０ｇ計量し、アルミブロック試験管加熱装置にて、１９０℃７２時間加熱した後、室温まで冷却し、ロビボンド比色計にて５．２５インチセルを用い測定することができる。【００１３】本発明における、精製されたパーム系油脂としては、天然パーム油を溶剤、非溶剤分別法によって分別して得られた低融点画分であるパームオレインを、さらに１段分別、若しくは２段分別して得られる、ヨウ素価６０以上の食用パームオレインを挙げることができる。【００１４】本発明において、ヨウ素価６０以上の食用パームオレインは、１９０℃加熱７２時間後のロビボンド５．２５インチセルでの測色Ｒｅｄ値（Ｒ）が好ましくは７．５以下、より好ましくは６．５以下であり、従来の食用パームオレインと比較すると加熱による色調の悪化が抑えられていることを特徴とする。【００１５】また、本発明における、精製されたパーム系油脂としては、天然パーム油を精製して得られる、ヨウ素価５０以上６０未満の精製パーム油および食用パームオレインを挙げることができる。【００１６】本発明において、ヨウ素価５０以上６０未満の精製パーム油および食用パームオレインは、１９０℃加熱７２時間後のロビボンド５．２５インチセルでの測色Ｒｅｄ値（Ｒ）が好ましくは５．５以下であり、従来の精製パーム油および食用パームオレインと比較すると加熱による色調の悪化が抑えられていることを特徴とする。【００１７】さらに、本発明における、精製されたパーム系油脂としては、天然パーム油を溶剤、非溶剤分別法によって分別して得られる、ヨウ素価４０以上５０未満のパーム中融点画分を挙げることができる。【００１８】本発明において、ヨウ素価４０以上５０未満のパーム中融点画分は、１９０℃加熱７２時間後のロビボンド５．２５インチセルでの測色Ｒｅｄ値（Ｒ）が好ましくは３以下であり、従来のパーム中融点画分と比較すると加熱による色調の悪化が抑えられていることを特徴とする。【００１９】本発明における、精製されたパーム系油脂は、トコトリエノール含量（Ｔ）（単位はｐｐｍ）が以下の式を満たすことを特徴とする。Ｔ≦８Ｘ−２６０（Ｘ：ヨウ素価）、但しＸは４０〜７５である。すなわち、ヨウ素価４０〜７５の範囲内において、従来の同じヨウ素価のパーム系油脂と比較すると、トコトリエノール含量が少ないことを特徴とする。【００２０】本発明において、トコトリエノールとはパーム油や米ぬか油に含まれるトコフェロールの同族体であり、α、β、γ、δの４つの異性体が存在するが、本発明においてトコトリエノール含量とはα、β、γ、δの４つのトコトリエノール異性体を合わせた総トコトリエノール含量を表し、��コトリエノール含量は高速液体クロマトグラフィーに蛍光分光光度計を組み合わせて、測定することができ、例えば日本分光株式会社製高速液体クロマトグラフィーシステムに、日立製作所製Ｌ−７４８０形蛍光検出器を組み合わせて励起波長２９８ｎｍ  蛍光波長３２５ｎｍで測定することができる。カラムはシリカ系順相型充填剤として例えば、Ｄｕ−Ｐｏｎｔ  Ｚｏｒｂａｘ  Ｓｉｌ  ５μ  ２５０ｍｍが使用できる。【００２１】本発明における精製されたパーム系油脂は、パーム油の加熱による色調の悪化は、パーム系油脂中に存在するトコトリエノール含量と相関するという知見に基づき、ヨウ素価が高くなるほど、色調の悪化が著しいパーム系油脂の問題を改善したものである。【００２２】通常の精製工程を経た従来のヨウ素価６０以上の食用パームオレイン中には３００〜６００ｐｐｍ程度のトコトリエノールが存在しているが、本発明における、ヨウ素価６０以上の食用パームオレインはトコトリエノール含量が好ましくは２６０ｐｐｍ以下、さらに加熱時の色調の悪化を抑えるためには、２２０ｐｐｍ以下であることが好ましい。【００２３】また、従来のヨウ素価５０以上６０未満の精製パーム油および食用パームオレイン中には２００〜３００ｐｐｍ程度のトコトリエノールが存在しているが、本発明における、ヨウ素価５０以上６０未満の精製パーム油および食用パームオレインはトコトリエノール含量が好ましくは２００ｐｐｍ以下、さらに加熱時の色調の悪化を抑えるためには、１６０ｐｐｍ以下であることが好ましい。【００２４】さらに、従来のヨウ素価４０以上５０未満のパーム中融点画分には１５０〜２００ｐｐｍ程度のトコトリエノールが存在しているが、本発明における、ヨウ素価４０以上５０未満のパーム中融点画分はトコトリエノール含量が好ましくは１００ｐｐｍ以下、さらに加熱時の色調の悪化を抑えるためには、６０ｐｐｍ以下であることが好ましい。【００２５】本発明における精製されたパーム系油脂は、その製造方法において、吸着剤でトコトリエノール含量を低減することを特徴とする。【００２６】従来のパーム油の精製工程である、脱ガム工程、脱酸工程、脱色工程あるいは脱臭工程では、リン脂質、微量金属、遊離脂肪酸、カロチン、色素成分あるいは有臭成分等はほぼ完全に除去されているが、トコフェロール類あるいはトコトリエノール類は充分除去されずに精製パーム系油脂中に残存している。【００２７】本発明における精製されたパーム系油脂はその製造方法において、吸着剤でトコトリエノール含量を低減することを特徴とし、使用できる吸着剤としては、トコトリエノールを吸着できるものであれば、とくに制限なく利用することができ、活性白土、酸性白土、活性炭、シリカゲル、珪藻土等を例示することができるが、効率的にトコトリエノールを吸着できる吸着剤として、活性炭を用いることが好ましい。【００２８】トコトリエノールを吸着できる活性炭としては、おがくず、木質チップ、竹、ヤシ殻、石炭等を原料に、燐酸、塩化亜鉛、硫酸、塩化カルシウム、水酸化ナトリウム、水酸化カリウム等の薬品による賦活処理、あるいは、水蒸気、二酸化炭素、空気、燃焼ガス等のガスによる賦活処理されたものが使用できる。これらの活性��のなかでも、トコトリエノールの吸着効果の高い、薬品処理した活性炭がより好ましく使用できる。【００２９】さらに、本発明における精製されたパーム系油脂の製造方法においては、トコトリエノールを吸着できる吸着剤として、上記活性炭のなかでも、燐酸賦活処理した活性炭を用いると、トコトリエノール吸着能が高く、少ない吸着剤で、より効率的にトコトリエノール含量を低減させることができる。【００３０】本発明における精製されたパーム系油脂の製造方法において、吸着剤によりトコトリエノール含量を低減させる方法としては、パーム系油脂に吸着剤を添加し、一定時間、５０〜１５０℃の加温真空下で、撹拌接触させる方法が例示できるが、脱色工程において、白土とともに吸着剤を添加し、トコトリエノール含量を低減させることもできる。また、吸着剤を充填したカラム処理でも同等な効果を得ることができる。【００３１】本発明における精製されたパーム系油脂は、従来のパーム系油脂と比較すると加熱調理時の色調の悪化が大幅に改善されているため、フライ油としてや、オーブン焼成調理の際のスプレー油としてなど、加熱調理用用途に幅広く利用することができる。【００３２】本発明における精製されたパーム系油脂は、加熱調理用途に使用する際、パーム系油脂単独で使用することが出来るのはもちろんのこと、その他、例えば、菜種油、大豆油、綿実油、コーン油、サフラワー油、米油あるいはヒマワリ油から選ばれた１種又は２種以上の油脂を配合することで、用途や嗜好に応じた加熱調理用油脂を得ることができ、従来パーム系油脂をブレンドすることで、懸念された加熱による色調の悪化を改善されたことで、加熱調理用油脂として、パーム系油脂の風味の良さ、酸化安定性の高さなどの利点を生かすことが出来る。【００３３】また、本発明における精製されたパーム系油脂を含有する加熱調理用油脂には、必要に応じて、乳化剤、坑酸化剤、シリコーン等を添加することが出来る。【００３４】以下、本発明について実施例を示し、より詳細に説明する。
【実施例１】
【００３５】ＲＢＤパームオレイン（トコトリエノール含量６５４ｐｐｍ）を用い、脱色時に活性白土を油脂に対して３重量％、吸着剤として塩化亜鉛賦活木質活性炭を油脂に対して３重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は７．２であり、Ｒ≦０．２２Ｘ−６．６（Ｘ：ヨウ素価）を満たす（Ｒ≦８．１４）ものであった。また、得られた食用パームオレインのトコトリエノール含量（Ｔ）は２５０ｐｐｍであり、Ｔ≦８Ｘ−２６０（Ｘ：ヨウ素価）を満たす（Ｔ≦２７６）ものであった。
【実施例２】
【００３６】ＲＢＤパームオレイン（トコトリエノール含量６５４ｐｐｍ）を用い、脱色時に活性白土を油脂に対して３重量％、吸着剤として燐酸賦活粒状木質活性炭を油脂に対して３重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は７であり、Ｒ≦０．２２Ｘ−６．６（Ｘ：ヨウ素価）を満たす（Ｒ≦８．１４）ものであった。また、得られた食用パームオレインのトコトリエノール含量（Ｔ）は２３６ｐｐｍであり、Ｔ≦８Ｘ−２６０（Ｘ：ヨウ素価）を満たす（Ｔ≦２７６）ものであった。
【実施例３】
【００３７】ＲＢＤパームオレイン（トコトリエノール含量６５４ｐｐｍ）を用い、脱色時に活性白土を油脂に対して３重量％、吸着剤として燐酸賦活粉末木質活性炭を油脂に対して３重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は６であり、Ｒ≦０．２２Ｘ−６．６（Ｘ：ヨウ素価）を満たす（Ｒ≦８．１４）ものであった。また、得られた食用パームオレインのトコトリエノール含量（Ｔ）は１７６ｐｐｍであり、Ｔ≦８Ｘ−２６０（Ｘ：ヨウ素価）を満たす（Ｔ≦２７６）ものであった。
【実施例４】
【００３８】ＲＢＤパームオレイン（トコトリエノール含量７８８ｐｐｍ）を用い、脱色時に活性白土を油脂に対して３重量％、吸着剤として燐酸賦活粉末木質活性炭を油脂に対して３重量％添加し、８０℃〜１３０℃減圧下で、攪拌接触処理後濾別し、通常の脱臭処理を行い食用パームオレイン（ヨウ素価：Ｘ＝６５）を得た。得られた食用パームオレインの１９０℃加熱７２時間後のロビボンド５．２５インチセルでの測色Ｒｅｄ値（Ｒ）は６．３であり、Ｒ≦０．２２Ｘ−６．６（Ｘ：ヨウ素価）を満たす（Ｒ≦７．７）ものであった。また、得られた食用パームオレインのトコトリエノール含量（Ｔ）は２１５ｐｐｍであり、Ｔ≦８Ｘ−２６０（Ｘ：ヨウ素価）を満たす（Ｔ≦２６０）ものであった。
【実施例５】
【００３９】ＲＢＤパームオレイン（トコトリエノール含量５１９ｐｐｍ）を用い、脱色時に活性白土を油脂に対して３重量％、吸着剤として燐酸賦活粉末木質活性炭を油脂に対して３重量％添加し、８０℃〜１３０℃減圧下で、攪拌接触処理後濾別し、通常の脱臭処理を行い食用パームオレイン（ヨウ素価：Ｘ＝５６．５）を得た。得られた食用パームオレインの１９０℃加熱７２時間後のロビボンド５．２５インチセルでの測色Ｒｅｄ値（Ｒ）は５であり、Ｒ≦０．２２Ｘ−６．６（Ｘ：ヨウ素価）を満たす（Ｒ≦５．８３）ものであった。また、得られた食用パームオレインのトコトリエノール含量（Ｔ）は１５２ｐｐｍであり、Ｔ≦８Ｘ−２６０（Ｘ：ヨウ素価）を満たす（Ｔ≦１９２）ものであった。
【実施例６】
【００４０】ＲＢＤパーム（トコトリエノール含量４４０ｐｐｍ）を用い、脱色時に活性白土を油脂に対して３重量％、吸着剤として燐酸賦活粉末木質活性炭を油脂に対して３重量％添加し、８０℃〜１３０℃減圧下で、攪拌接触処理後濾別し、通常の脱臭処理を行い精製パーム油（ヨウ素価：Ｘ＝５１．２）を得た。得られた精製パーム油の１９０℃加熱７２時間後のロビボンド５．２５インチセルでの測色Ｒｅｄ値（Ｒ）は４．４であり、Ｒ≦０．２２Ｘ−６．６（Ｘ：ヨウ素価）を満たす（Ｒ≦４．６６４）ものであった。また、得られた精製パーム油のトコトリエノール含量（Ｔ）は１２１ｐｐｍであり、Ｔ≦８Ｘ−２６０（Ｘ：ヨウ素価）を満たす（Ｔ≦１４９．６）ものであった。
【実施例７】
【００４１】パーム中融点画分（トコトリエノール含量２６６ｐｐｍ）を用い、脱色時に活性白土を油脂に対して３重量％、吸着剤として燐酸賦活粉末木質活性炭を油脂に対して３重量％添加し、８０℃〜１３０℃減圧下で、攪拌接触処理後濾別し、通常の脱臭処理を行いパーム中融点画分（ヨウ素価：Ｘ＝４５．４）を得た。得られたパーム中融点画分の１９０℃加熱７２時間後のロビボンド５．２５インチセルでの測色Ｒｅｄ値（Ｒ）は２．５であり、Ｒ≦０．２２Ｘ−６．６（Ｘ：ヨウ素価）を満たす（Ｒ≦３．３８８）ものであった。また、得られたパーム中融点画分のトコトリエノール含量（Ｔ）は４６ｐｐｍであり、Ｔ≦８Ｘ−２６０（Ｘ：ヨウ素価）を満たす（Ｔ≦１０３．２）ものであった。【００４２】［比較例１］ＲＢＤパームオレイン（トコトリエノール含量６５４ｐｐｍ）を用い、脱色時に活性白土を油脂に対して３重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は９．９であり、Ｒ≦０．２２Ｘ−６．６（Ｘ：ヨウ素価）を満たさない（Ｒ≦８．１４）ものであった。また、得られた食用パームオレインのトコトリエノール含量（Ｔ）は４６９ｐｐｍであり、Ｔ≦８Ｘ−２６０（Ｘ：ヨウ素価）を満たさない（Ｔ≦２７６）ものであった。【００４３】［比較例２］ＲＢＤパームオレイン（トコトリエノール含量６５４ｐｐｍ）を用い、脱色時に活性白土を油脂に対して３重量％、吸着剤として活性白土を油脂に対して６重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は９．９であり、Ｒ≦０．２２Ｘ−６．６（Ｘ：ヨウ素価）を満たさない（Ｒ≦８．１４）ものであった。また、得られた食用パームオレインのトコトリエノール含量（Ｔ）は４６６ｐｐｍであり、Ｔ≦８Ｘ−２６０（Ｘ：ヨウ素価）を満たさない（Ｔ≦２７６）ものであった。【００４４】［比較例３］ＲＢＤパームオレイン（トコトリエノール含量６５４ｐｐｍ）を用い、脱色時に活性白土を油脂に対して３重量％、吸着剤としてシリカゲルを油脂に対して３重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は９．９であり、Ｒ≦０．２２Ｘ−６．６（Ｘ：ヨウ素価）を満たさない（Ｒ≦８．１４）ものであった。また、得られた食用パームオレインのトコトリエノール含量（Ｔ）は３７１ｐｐｍであり、Ｔ≦８Ｘ−２６０（Ｘ：ヨウ素価）を満たさない（Ｔ≦２７６）ものであった。【００４５】［比較例４］ＲＢＤパームオレイン（トコトリエノール含量６５４ｐｐｍ）を用い、脱色時に活性白土を油脂に対して３重量％、吸着剤として水蒸気賦活木質活性炭を油脂に対して３重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は９．５であり、Ｒ≦０．２２Ｘ−６．６（Ｘ：ヨウ素価）を満たさない（Ｒ≦８．１４）ものであった。また、得られた食用パームオレインのトコトリエノール含量（Ｔ）は３３０ｐｐｍであり、Ｔ≦８Ｘ−２６０（Ｘ：ヨウ素価）を満たさない（Ｔ≦２７６）ものであった。【００４６】［比較例５］ＲＢＤパームオレイン（トコトリエノール含量６５４ｐｐｍ）を用い、脱色時に活性白土を油脂に対して３重量％、吸着剤としてヤシ殻粉末活性炭を油脂に対して３重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は９．３であり、Ｒ≦０．２２Ｘ−６．６（Ｘ：ヨウ素価）を満たさない（Ｒ≦８．１４）ものであった。また、得られた食用パームオレインのトコトリエノール含量（Ｔ）は３０６ｐｐｍであり、Ｔ≦８Ｘ−２６０（Ｘ：ヨウ素価）を満たさない（Ｔ≦２７６）ものであった。【００４７】［比較例６］ＲＢＤパームオレイン（トコトリエノール含量６５４ｐｐｍ）を用い、脱色時に活性白土を油脂に対して３重量％、吸着剤としてヤシ殻粉末活性炭を油脂に対して６重量％添加し、８０℃〜１３０℃減圧下で、攪拌接触処理後濾別し、通常の脱臭処理を行い食用パームオレイン（ヨウ素価：Ｘ＝６７）を得た。得られた食用パームオレインの１９０℃加熱７２時間後のロビボンド５．２５インチセルでの測色Ｒｅｄ値（Ｒ）は８．７であり、Ｒ≦０．２２Ｘ−６．６（Ｘ：ヨウ素価）を満たさない（Ｒ≦８．１４）ものであった。また、得られた食用パームオレインのトコトリエノール含量（Ｔ）は２９９ｐｐｍであり、Ｔ≦８Ｘ−２６０（Ｘ：ヨウ素価）を満たさない（Ｔ≦２７６）ものであった。【００４８】［比較例７］ＲＢＤパームオレイン（トコトリエノール含量７８８ｐｐｍ）を用い、脱色時に活性白土を油脂に対して３重量％添加し、８０℃〜１３０℃減圧下で、攪拌接触処理後濾別し、通常の脱臭処理を行い食用パームオレイン（ヨウ素価：Ｘ＝６５）を得た。得られた食用パームオレインの１９０℃加熱７２時間後のロビボンド５．２５インチセルでの測色Ｒｅｄ値（Ｒ）は９．５であり、Ｒ≦０．２２Ｘ−６．６（Ｘ：ヨウ素価）を満たさない（Ｒ≦７．７）ものであった。また、得られた食用パームオレインのトコトリエノール含量（Ｔ）は４９９ｐｐｍであり、Ｔ≦８Ｘ−２６０（Ｘ：ヨウ素価）を満たさない（Ｔ≦２６０）ものであった。【００４９】［比較例８］ＲＢＤパームオレイン（トコトリエノール含量５１９ｐｐｍ）を用い、脱色時に活性白土を油脂に対して３重量％添加し、８０℃〜１３０℃減圧下で、攪拌接触処理後濾別し、通常の脱臭処理を行い食用パームオレイン（ヨウ素価：Ｘ＝５６．５）を得た。得られた食用パームオレインの１９０℃加熱７２時間後のロビボンド５．２５インチセルでの測色Ｒｅｄ値（Ｒ）は７．２であり、Ｒ≦０．２２Ｘ−６．６（Ｘ：ヨウ素価）を満たさない（Ｒ≦５．８３）ものであった。また、得られた食用パームオレインのトコトリエノール含量（Ｔ）は３２４ｐｐｍであり、Ｔ≦８Ｘ−２６０（Ｘ：ヨウ素価）を満たさない（Ｔ≦１９２）ものであった。【００５０】［比較例９］ＲＢＤパーム（トコトリエノール含量４５３ｐｐｍ）を用い、脱色時に活性白土を油脂に対して３重量％添加し、８０℃〜１３０℃減圧下で、攪拌接触処理後濾別し、通常の脱臭処理を行い精製パーム油（ヨウ素価：Ｘ＝５１．２）を得た。得られた精製パーム油の１９０℃加熱７２時間後のロビボンド５．２５インチセルでの測色Ｒｅｄ値（Ｒ）は６．２であり、Ｒ≦０．２２Ｘ−６．６（Ｘ：ヨウ素価）を満たさない（Ｒ≦４．６６４）ものであった。また、得られた精製パーム油のトコトリエノール含量（Ｔ）は２４０ｐｐｍであり、Ｔ≦８Ｘ−２６０（Ｘ：ヨウ素価）を満たさない（Ｔ≦１４９．６）ものであった。【００５１】［比較例１０］パーム中融点画分（トコトリエノール含量２６６ｐｐｍ）を用い、脱色時に活性白土を油脂に対して３重量％添加し、８０℃〜１３０℃減圧下で、攪拌接触処理後濾別し、通常の脱臭処理を行いパーム中融点画分（ヨウ素価：Ｘ＝４５．４）を得た。得られたパーム中融点画分の１９０℃加熱７２時間後のロビボンド５．２５インチセルでの測色Ｒｅｄ値（Ｒ）は４であり、Ｒ≦０．２２Ｘ−６．６（Ｘ：ヨウ素価）を満たさない（Ｒ≦３．３８８）ものであった。また、得られたパーム中融点画分のトコトリエノール含量（Ｔ）は１４４ｐｐｍであり、Ｔ≦８Ｘ−２６０（Ｘ：ヨウ素価）を満たさない（Ｔ≦１０３．２）ものであった。【００５２】実施例１〜７及び比較例１〜１０の結果を表に示す。【００５３】表2009075278.tif 000002
【図面の簡単な説明】
【００５４】
【図１】本発明の実施例および比較例において、トコトリエノール含量（Ｔ）と１９０℃加熱７２時間後の測色Ｒｅｄ値（Ｒ）の関係を示すグラフである。
【図２】本発明の実施例および比較例において、ヨウ素価（Ｘ）と１９０℃加熱７２時間後の測色Ｒｅｄ値（Ｒ）の関係を示すグラフであり、グラフ上の直線は、ヨウ素価（Ｘ）と１９０℃加熱７２時間後の測色Ｒｅｄ値（Ｒ）がＲ＝０．２２Ｘ−６．６の関係で表される直線である。
【図３】本発明の実施例および比較例において、ヨウ素価（Ｘ）とトコトリエノール含量（Ｔ）の関係を示すグラフであり、グラフ上の直線は、ヨウ素価（Ｘ）とトコトリエノール含量（Ｔ）が、Ｔ＝８Ｘ−２６０の関係で表される直線である。
【図１】
2009075278.tif 000003
【図２】
2009075278.tif 000004
【図３】
2009075278.tif 000005
【国際調査報告】
2009075278.tif 000006
2009075278.tif 000007
2009075278.tif 000008
2009075278.tif 000009